(57)【特許請求の範囲】
【請求項１】
多孔質体であって、厚さ方向に下面から途中まで延びる穴が形成された第１の金属基板と、
前記第１の金属基板上に形成された、燃料極又は空気極のいずれか一方の電極と、
前記一方の電極上に形成された電解質と、
前記電解質上に形成された燃料極又は空気極のいずれか他方の電極と、
を備えた、固体酸化物形燃料電池。
【請求項２】
多孔質体であって、厚さ方向に下面から途中まで延びる穴が形成された第１の金属基板と、
前記第１の金属基板上に形成された電解質と、
前記電解質上に形成された空気極と、を備え、
前記第１の金属基板は、燃料極の活性を有する材料からなる、固体酸化物形燃料電池。
【請求項３】
前記穴の直径は０．１μｍ〜２５０μｍである、請求項１又は２に記載の固体酸化物形燃料電池。
【請求項４】
前記第１の金属基板を支持する第２の金属基板をさらに備え、
前記第２の金属基板は、前記第１の金属基板に形成された穴と連結する穴が厚さ方向に貫通するように形成されている、請求項１〜３のいずれかに記載の固体酸化物形燃料電池。
【請求項５】
多孔質体であって、厚さ方向に下面から途中まで延びる穴が形成された第１の金属基板を形成する工程と、
前記第１の金属基板上に燃料極又は空気極のどちらか一方の電極を形成する工程と、
前記一方の電極上に電解質を形成する工程と、
前記電解質上に燃料極又は空気極のどちらか他方の電極を形成する工程と、
を含む、固体酸化物形燃料電池の製造方法。
【請求項６】
前記穴の直径は０．１μｍ〜２５０μｍである、請求項５に記載の固体酸化物形燃料電池の製造方法。
【請求項７】
前記第１の金属基板を形成する工程は、
第１の金属基板用グリーンシートを準備して厚さ方向に貫通する穴を形成する工程と、
前記穴が形成された第１の金属基板用グリーンシート上に、穴が形成されていない第１の金属基板用グリーンシートを積層して構成されたグリーンシート積層体を加熱して焼結させる工程と、
を含む、請求項５又は６に記載の固体酸化物形燃料電池の製造方法。
【発明の詳細な説明】
【技術分野】
【０００１】
本発明は、固体酸化物形燃料電池及びその製造方法に関するものである。
【背景技術】
【０００２】
近年、次世代型のクリーンエネルギーとして燃料電池が注目を集めている。その中でも、固体酸化物形燃料電池は、高い発電効率を示すことで注目されている。固体酸化物形燃料電池は、種々の形態があるが、その一つとしては、板状の固体電解質の両面に燃料極および空気極をそれぞれ配置した構造を有する平板型と呼ばれるものがある。この構造の電池では、空気極で生成された酸素イオンが固体電解質を介して燃料極へと移動することで発電が行われる。
【０００３】
上述した平板型の固体酸化物形燃料電池の中にも種々の形態があり、例えば、板状の電解質を支持体として使用し、その電解質の一方面に燃料極を、他方の面に空気極を形成した、いわゆる自立膜式（例えば、特許文献１参照）や、燃料極又は空気極のどちらかを一方の電極を支持体として使用し、その上に電解質、他方の電極を順に形成した、いわゆる支持膜式（例えば、特許文献２参照）などがある。
【０００４】
しかしながら、上記自立膜式または支持膜式の固体酸化物形燃料電池は、それぞれ、支持体として使用される電解質や燃料極、空気極の強度が十分でなく割れやすいという問題がある。そこで、支持体として金属基板を使用し、この金属基板上に単セルを形成する燃料電池（例えば、特許文献３）も提案されている。
【先行技術文献】
【特許文献】
【０００５】
【特許文献１】特開２００４−０５５１９４号公報
【特許文献２】特開２００６−２５３０７１号公報
【特許文献３】特許第４５１５０２８号公報
【発明の概要】
【発明が解決しようとする課題】
【０００６】
上述した燃料電池では、金属基板上に形成された電極へ燃料ガスや酸化剤ガスを供給するためのガス流路として、金属基板を厚さ方向に貫通する複数の貫通孔が形成されている。しかしながら、ガス流路を貫通孔によって形成すると、貫通孔から供給されるガスが電極へ直接供給されるために電極へのガス拡散性が良くないといった問題や、複数の貫通孔が形成されているために金属基板と電極との接触面積、すなわち集電面積が小さくなるといった問題があった。そこで、本発明は、ガス拡散性を向上させ、また、集電面積を小さくすることのない固体酸化物形燃料電池及びその製造方法を提供することを課題とする。
【課題を解決するための手段】
【０００７】
本発明に係る第１の固体酸化物形燃料電池は、厚さ方向に下面から途中まで延びる穴が形成された多孔質の第１の金属基板と、前記第１の金属基板上に形成された、燃料極又は空気極のいずれか一方の電極と、前記一方の電極上に形成された電解質と、前記電解質上に形成された燃料極又は空気極のいずれか他方の電極と、を備えている。
【０００８】
このように構成された第１の固体酸化物形燃料電池は、第１の金属基板に形成された穴が途中までしか延びていないため、第１の金属基板の下面から供給された燃料ガス又は酸化剤ガスが直接一方の電極に供給されず、第１の金属基板で一旦拡散されてから一方の電極に供給される。この結果、ガス拡散性を向上させることができる。また、一方の電極が形成される第１の金属基板の上面には穴が形成されていないために、第１の金属基板と電極との接触面積が小さくなることがない。なお、燃料ガスとして、水素、炭化水素ガス、一酸化炭素ガスなどを使用でき、酸化剤ガスとして、空気、酸素などを使用することができる。
【０００９】
また、本発明に係る第２の固体酸化物形燃料電池は、厚さ方向に下面から途中まで延びる穴が形成された多孔質の第１の金属基板と、前記第１の金属基板上に形成された電解質と、前記電解質上に形成された空気極と、を備え、前記第１の金属基板は、燃料極の活性を有する材料からなる。なお、燃料極の活性を有する材料とは、燃料極の表面で、水素等の燃料ガスに酸化反応を生じさせる材料のことをいい、例えば、Ｎｉ、Ｐｔ，Ｒｕ，Ｆｅ、Ｃｕ、Ａｌ，Ｍｎ，Ｍｏ，Ｎｂなどを挙げることができる。
【００１０】
このように構成された第２の固体酸化物形燃料電池は、上述した第１の固体酸化物形燃料電池と同様に、第１の金属基板に形成された穴が途中までしか延びていないため、第１の金属基板の下面から穴を介して供給された燃料ガスを金属基板内に十分に拡散させることができる。また、電解質が形成される第１の金属基板の上面には穴が形成されていないために、第１の金属基板と電解質との接触面積が小さくなることがないため、第１の金属基板に貫通孔を形成した場合に比べて三相界面を大きくすることができる。
【００１１】
上記各固体酸化物形燃料電池は種々の構成をとることができ、例えば、上記第１の金属基板を支持する第２の金属基板をさらに備え、第２の金属基板は、第１の金属基板に形成された穴と連結する穴が厚さ方向に貫通するように形成されているような構成とすることができる。この構成によれば、第２の金属基板を緻密体にすることができるため、強度を向上させることができる。
【００１２】
また、本発明に係る固体酸化物形燃料電池の製造方法は、厚さ方向に下面から途中まで延びる穴が形成された多孔質の第１の金属基板を形成する工程と、前記第１の金属基板上に燃料極又は空気極のどちらか一方の電極を形成する工程と、前記一方の電極上に電解質を形成する工程と、前記電解質上に燃料極又は空気極のどちらか他方の電極を形成する工程と、を含んでいる。
【００１３】
この製造方法によれば、製造された固体酸化物形燃料電池は第１の金属基板に形成された穴が途中までしか延びていないため、第１の金属基板の下面から供給された燃料ガス又は酸化剤ガスが直接一方の電極に供給されず、一旦第１の金属基板で拡散されてから一方の電極に供給される。この結果、ガス拡散性を向上させることができる。また、一方の電極が形成される第１の金属基板の上面には穴が形成されていないために、接触面積が小さくなることがない。
【００１４】
上記第１の金属基板を形成する工程は、第１の金属基板用グリーンシートを準備して厚さ方向に貫通する穴を形成する工程と、穴が形成された第１の金属基板用グリーンシート上に、穴が形成されていない第１の金属基板用グリーンシートを積層して構成されたグリーンシート積層体を加熱して焼結させる工程と、を含む工程とすることができる。また、燃料極や電解質、空気極を形成する工程は種々の方法をとることができ、例えば、それぞれのグリーンシートを準備して、第１の金属基板用グリーンシートをともに焼結してもよいし、ウェットコーティング法によって第１の金属基板上に形成することもできるし、これらを組み合わせた方法とすることもできる。
【発明の効果】
【００１５】
本発明によれば、ガス拡散性を向上させ、また、集電面積を小さくすることのない固体酸化物形燃料電池及びその製造方法を提供することができる。
【図面の簡単な説明】
【００１６】
【図１】図１は本発明に係る固体酸化物形燃料電池の実施形態を示す正面断面図である。
【図２】図２は本発明に係る固体酸化物形燃料電池の実施形態を示す平面図である。
【図３】図３は本発明に係る固体酸化物形燃料電池の製造方法の実施形態を示す説明図である。
【図４】図４は本発明に係る固体酸化物形燃料電池の他の実施形態を示す正面断面図である。
【図５】図５は本発明に係る固体酸化物形燃料電池の他の実施形態を示す正面断面図である。
【図６】図６は本発明に係る固体酸化物形燃料電池の他の実施形態を示す正面断面図である。
【図７】図７は比較例１に係る固体酸化物形燃料電池を示す正面断面図である。
【発明を実施するための形態】
【００１７】
以下、本発明に係る固体酸化物形燃料電池及びその製造方法の実施形態について図面を参照しつつ説明する。
【００１８】
図１及び図２に示すように、本実施形態に係る固体酸化物形燃料電池１は、第１の金属基板２と、第１の金属基板２上に形成された燃料極３と、燃料極３上に形成された電解質４と、電解質４上に形成された空気極５とを備えており、平面視円形状に形成されている。
【００１９】
第１の金属基板２は、下面から厚さ方向に上方に向かって延びる複数の穴２１が形成されており、複数の穴２１は、第１の金属基板２を貫通しておらず第１の金属基板２の途中で止まっている。第１の金属基板２の厚さは、特に限定されるものではないが、例えば、１００〜１０００μｍとすることができ、好ましくは２５０〜５００μｍとすることができる。また、特に限定されるものではないが、穴２１の長さは、２００〜８００μｍであることが好ましく、２５０〜４００μｍであることがより好ましい。なお、穴２１は全て長さが同じであってもよいし、異なっていてもよい。また、第１の金属基板２は、電気伝導性を有しており、集電機能を有している。このように、複数の穴２１が形成されているために、第１の金属基板２上に形成された燃料極３へ燃料ガスを効率的に送ることができ、また、この複数の穴２１は貫通していないために、燃料極３へ直接燃料ガスを送るのではなく一旦ガスを拡散させてから燃料極３へ送ることができる。なお、上述した非貫通の穴２１に加えて燃料極３まで貫通する穴が形成されていてもよい。また、穴２１の直径は、０．１μｍ〜２５０μｍが好ましく、５μｍ〜５０μｍがより好ましい。
【００２０】
また、第１の金属基板２は細孔が形成された多孔質体であり、この第１の金属基板２の内部の細孔の体積は、金属基板２全体の体積の5〜５0％程度とすることが好ましく、第１の金属基板２における貫通孔２１の占有体積としては、第１の金属基板２全体の体積の10〜70％程度とすることが好ましい。
【００２１】
この第１の金属基板２としては、Ｆｅ，Ｔｉ，Ｃｒ，Ｃｕ，Ｎｉ，Ａｇ，Ａｕ，Ｐｔ等の導電性金属を用いることができ、１種を単独で使用してもよいし、２種以上を混合してもよい。例えば、ステンレス系耐熱材料などが使用でき、具体的には、オーステナイト系ステンレス鋼、フェライト系ステンレス鋼、インコネルやハステロイなどのニッケルの耐熱合金などを用いることができる。
【００２２】
次に、固体酸化物形燃料電池を構成する材料について説明する。燃料極３及び空気極５は、セラミックス粉末材料により形成することができる。このとき用いられる粉末の平均粒径は、好ましくは１０ｎｍ〜１００μｍであり、さらに好ましくは５０ｎｍ〜５０μｍであり、特に好ましくは１００ｎｍ〜１０μｍである。なお、平均粒径は、例えば、ＪＩＳＺ８９０１にしたがって計測することができる。この燃料極３及び空気極５の厚さは、それぞれ、１〜１００μｍとすることができ、好ましくは５〜５０μｍとすることができる。
【００２３】
燃料極３は、例えば、金属触媒と酸素イオン伝導性材料からなるセラミックス粉末材料との混合物を用いることができる。このとき用いられる金属触媒としては、ニッケル、鉄、コバルトや、貴金属（白金、ルテニウム、パラジウム等）等の還元性雰囲気中において安定で水素酸化活性を有する材料を用いることができる。また、酸素イオン伝導性材料としては、蛍石型構造又はペロブスカイト型構造を有するものを好ましく用いることができる。蛍石型構造を有するものとしては、例えばサマリウムやガドリニウム等をドープしたセリア系酸化物、スカンジウムやイットリウムを含むジルコニア系酸化物などを挙げることができる。また、ペロブスカイト型構造を有するものとしてはストロンチウムやマグネシウムをドープしたランタン・ガレード系酸化物を挙げることができる。上記材料の中では、酸素イオン伝導性材料とニッケルとの混合物で、燃料極を形成することが好ましい。なお、酸素イオン伝導性材料とニッケルとの混合形態は、物理的な混合形態であってもよいし、ニッケルへの粉末修飾または酸素イオン伝導性材料へのニッケル修飾などの形態であってもよい。また、上述した酸素イオン伝導性材料は、１種類を単独で、或いは２種類以上を混合して使用することができる。また、燃料極３は、金属触媒を単体で用いて構成することもできる。
【００２４】
空気極５を形成するセラミックス粉末材料としては、例えば、ペロブスカイト型構造等を有するＣｏ，Ｆｅ，Ｎｉ，Ｃｒ又はＭｎ等からなる金属酸化物を用いることができる。具体的には（Ｓｍ，Ｓｒ）ＣｏＯ３，（Ｌａ，Ｓｒ）ＭｎＯ３，（Ｌａ，Ｓｒ）ＣｏＯ３，（Ｌａ，Ｓｒ）（Ｆｅ，Ｃｏ）Ｏ３，（Ｌａ，Ｓｒ）（Ｆｅ，Ｃｏ，Ｎｉ）Ｏ３，(Ｐｒ，Ｓｒ）ＦｅＯ２，(Ｐｒ，Ｓｒ）ＭｎＯ２などの酸化物が挙げられ、好ましくは、（Ｌａ，Ｓｒ）（Ｆｅ，Ｃｏ）Ｏ３である。上述したセラミックス粉末材料は、１種を単独で、或いは２種以上を混合して使用することができる。
【００２５】
電解質４の材料としては、固体酸化物形燃料電池の電解質として公知のものを使用することができ、例えば、サマリウムやガドリニウム等をドープしたセリア系酸化物（ＳＤＣ：ＳｍＣｅＯｘ、ＧＤＣ：ＧｄＣｅＯｘ）、ストロンチウムやマグネシウムをドープしたランタン・ガレード系酸化物、スカンジウムやイットリウムを含むジルコニア系酸化物（ＹＳＺ）などの酸素イオン伝導性セラミックス材料を用いることができる。また、電解質４の厚さは、例えば０．１μｍ〜１００μｍとすることができ、好ましくは１〜５０μｍとすることができる。
【００２６】
次に上述したように構成された固体酸化物形燃料電池の製造方法について説明する。
【００２７】
まず、第１の金属基板２や、燃料極３、電解質４のグリーンシートをテープキャスティング法により作製する。詳細を説明すると、まず、第１の金属基板２のグリーンシートは、上記第１の金属基板粉末を主成分とし、これにバインダー樹脂、有機溶剤可塑剤、及び造孔剤を適量加えてスラリーを作製する。なお、上記主成分とバインダー樹脂との混合において、上記主成分が約５０〜９５重量％となるようにバインダー樹脂を加えることが好ましい。そして、このスラリーをドクターブレード法などによってポリエチレンテレフタレートなどのフィルム上に塗布し、これを乾燥させて第１の金属基板用グリーンシートを作製する。
【００２８】
また、燃料極３のグリーンシートは、上記燃料極粉末を主成分とし、これにバインダー樹脂、有機溶剤、可塑剤、及び造孔剤を適量加えてスラリーを作製する。なお、上記主成分とバインダー樹脂との混合において、上記主成分が約５０〜９５重量％となるようにバインダー樹脂を加えることが好ましい。そして、このペーストをドクターブレード法などによってポリエチレンテレフタレートなどのフィルム上に塗布し、これを乾燥させて燃料極用グリーンシートを作製する。なお、所望する燃料極３の厚さによっては、燃料極用グリーンシートを複数枚作製してもよい。
【００２９】
また、電解質４のグリーンシートは、上記電解質粉末を主成分とし、これにバインダー樹脂、有機溶剤、及び可塑剤を適量加えてスラリーを作製する。なお、上記主成分とバインダー樹脂との混合において、上記主成分が約５０〜９５重量％となるようにバインダー樹脂を加えることが好ましい。そして、このスラリーをドクターブレード法などによってポリエチレンテレフタレートなどのフィルム上に塗布し、これを乾燥させて電解質用グリーンシートを作製する。なお、所望する電解質４の厚さによっては、電解質用グリーンシートを複数枚作製してもよい。
【００３０】
なお、上記バインダー樹脂に含まれる有機樹脂は焼結する温度で分解して気化することが必要であり、例えば、エチレン系樹脂、アクリル系樹脂、スチレン系樹脂、エチルセルロース系誘導体、或いはスチレンアクリル共重合体、メタクリレート系樹脂、酢酸ビニル系樹脂、マレイン酸系樹脂、ビニルアセタール系樹脂、ビニルホルマール樹脂、ポリビニルブチラール樹脂、ビニルアルコール系樹脂等の樹脂を、単独または混合して使用することができる。
【００３１】
また、上記有機溶剤としては、ケトン類、エステル類、エーテル類、アミド類等を、単独または混合して使用することができ、具体的にはイソプロパノール、ノルマルプロパノール、ジアセトンアルコール、グリコールジアセテート、メチルセルソルブ、カルビトール、シクロヘキサン、テルピネオール、グリセリン等が使用できる。
【００３２】
また、上記可塑剤としては、フタル酸エステル類、アジピン酸エステル類、トリメリット酸エステル類、ポリエステル類、燐酸エステル類、クエン酸エステル類、エポキシ化植物油、セバシン酸エステル類、アゼライン酸エステル、マレイン酸エステル、安息香酸エステル等が使用でき、具体的にはフタル酸ジオクチル、フタル酸ジイソノニル、フタル酸ジイソデシル、フタル酸ジブチル、アジピン酸ジオクチル、アジピン酸ジイソノニル、トリメリット酸トリオクチル、低分子ポリエステル、燐酸トリクレシル、アセチルクエン酸トリブチル、ジフチルフタレート、ジオクチルフタレート等が使用できる。
【００３３】
また、造孔剤としては、カーボン粉末等があげられる。造孔剤の添加量は、５〜２０ｗｔ％である。添加されているカーボン粉末は、焼結の際に消失して気化するため、カーボン粒子の存在していた箇所には空孔が形成される。なお、造孔剤は、カーボン粉末に限るものではなく、焼結の際に気化して空孔が形成可能な材料であれば、他の材料を用いるようにしてもよい。
【００３４】
次に、上述した第１の金属基板用グリーンシート２０ａをパンチなどによって複数の穴２１を形成する（図３（ａ））。この穴が形成された第１の金属基板用グリーンシート２０ａの上に、穴が形成されていない第１の金属基板用グリーンシート２０ｂを積層する（図３（ｂ））。そして、さらにその上に、燃料極用グリーンシート３０及び電解質用グリーンシート４０をこの順で積層し（図３（ｃ））、これらを加熱することで共焼結させる（図３（ｄ））。このときの焼結温度は、１１００℃〜１５００℃程度が好ましい。焼結により、第１の金属基板用グリーンシート２０ａ、２０ｂ、燃料極用グリーンシート３０、電解質用グリーンシート４０はそれぞれ、第１の金属基板２、燃料極３、電解質４になる。また、このとき、第１の金属基板２が例えばフェライト系ステンレス鋼やＮｉなどの金属材料から作製される場合は、酸化を防止するために、Ｎ２やＡｒガスなどの不活性雰囲気下あるいは還元雰囲気下で焼結させることが好ましい。一方、第１の金属基板２が例えばＮｉＯなどの金属酸化物材料から作製される場合は、酸化雰囲気下で焼結させることもできる。
【００３５】
続いて、形成された電解質４の一方面（表面）に空気極ペーストを塗布する。空気極ペーストの塗布は、例えば、電気泳動法（ＥＰＤ法）、ドクターブレード法や、スプレーコート法、インクジェット法、スピンコート法、ディップコート法などの公知なウェットコーティング法によって形成することができる。その後、空気極ペーストを加熱して焼結させることにより空気極５が形成され、これにより燃料電池１が製造される（図３（ｅ））。このときの焼結温度は、１１００℃〜１５００℃程度が好ましい。また、焼結はＮ２やＡｒガスなどの不活性雰囲気下あるいは還元雰囲気下で行うことが好ましいが、第１の金属基板２の酸化を防止できる温度であれば酸化雰囲気下で焼結をすることもできる。また、上記第１の金属基板２の焼結において酸化雰囲気下で行った場合は、空気極を焼結する前に金属基板２を還元処理後、上記方法で空気極を焼結することができるが、空気極焼結後に、金属基板２を還元処理することもできる。以上により、上述した固体酸化物形燃料電池が完成する（図３（ｅ））。
【００３６】
なお、上記製造方法では、燃料極３及び電解質４はグリーンシートを用いて作製しているが、特にこれに限定されるものではなく、第１の金属基板２のみグリーンシートで形成し、このグリーンシートから形成された第１の金属基板２上に、燃料極３、電解質４，及び空気極５をこの順に種々の方法で形成することができ、例えば上述したようなウェットコーティング法や、ドライコーティング法によって形成することができる。
【００３７】
以上、本発明の実施形態について説明したが、本発明はこれらに限定されるものではなく、本発明の趣旨を逸脱しない限りにおいて種々の変更が可能である。
【００３８】
例えば、図４に示すように、第１の金属基板２の下にさらに第２の金属基板６を備えた構成とすることができる。この第２の金属基板６は、第１の金属基板２に形成された穴２１と対応する位置に貫通孔６１が形成されており、この貫通孔６１と穴２１とは連通している。第２の金属基板６は、強度の観点から緻密体とすることが好ましいが、第１の金属基板２と同様に多孔質体であってもよい。なお、第２の金属基板６に形成された貫通孔６１の全てが第１の金属基板の穴２１と対応している必要はない。この燃料電池１における第１及び第２の金属基板２，６の形成方法としては、例えば、上述したような第１の金属基板用グリーンシートと第２の金属基板用グリーンシートとを重ねてからパンチなどによって複数の穴を形成し、この穴が形成された第１及び第２の金属基板用グリーンシート積層体の第１の金属基板用グリーンシートの上に穴が形成されていない第１の金属基板用グリーンシートを積層して形成することができる。
【００３９】
また、図５に示すように、燃料極を省略した構成とすることができる。この場合は、第１の金属基板２として、燃料極の活性を有する材料、例えば、Ｎｉ、Ｐｔ，Ｒｕ，Ｆｅ、Ｃｕ、Ａｌ，Ｍｎ，Ｍｏ，Ｎｂなどの材料を単独若しくは２種以上を組み合わせて使用しているため、第１の金属基板２が燃料極としても機能し、燃料極の形成を省略することができる。また、この場合も、上述したように第２の金属基板６をさらに備えた構成とすることができる（図６参照）。
【００４０】
また、上述した各実施形態において、第１の金属基板上に燃料極３が形成され、電解質４上に空気極５が形成されていたが、燃料極３と空気極５とを入れ替えた構成としてもよい。
【００４１】
以下に実施例及び比較例を示して、本発明をさらに具体的に説明する。なお、本発明は、下記実施例に限定されるものではない。
【００４２】
（実施例１）
（第１の金属基板用グリーンシート）
実施例１として、図１に示すような構造を有する燃料電池を作製した。第１の金属基板２の材料として、ＳＵＳ粉末（粒径範囲：０．１〜３μｍ、平均粒子径1μｍ）にカーボン粉末からなる造孔剤を総量の１０ｗｔ％添加し、バインダー樹脂としてポリビニルブチラール、および可塑剤としてジブチルフタレートを加え、２−プロパノールの有機溶剤に分散されたスラリーを作製した。このスラリーをドクターブレード法によってＰＥＴフィルム上に塗布し、１１０℃で乾燥させて分散溶剤を除去した。これにより第１の金属基板用グリーンシートを膜厚１６０μｍのものと、膜厚１６０μｍの第１の金属基板用グリーンシートを4枚熱プレスにより積層した膜厚640μmのものをそれぞれ作製した。
【００４３】
（燃料極用グリーンシート）
続いて、燃料極用グリーンシートを以下の方法で作製した。燃料極の材料としてＮｉＯ（粒径範囲：０．１〜３μｍ、平均粒子径1μｍ）、ならびに酸素イオン伝導性材料としてガドリニウムドープトセリア（ＧＤＣ：ＧｄＣｅＯｘ）にカーボン粉末からなる造孔剤を総量の１０ｗｔ％添加し、バインダー樹脂として、ポニビニルブチラール、および可塑剤としてジブチルフタレートを加え、２−プロパノールの有機溶剤に分散されたスラリーを作製した。これをドクターブレード法によってＰＥＴフィルム上に塗布し、１１０℃で乾燥させて分散溶剤を除去した。これにより膜厚４０μｍの燃料極用グリーンシートを形成した。
【００４４】
（電解質用グリーンシート）
続いて、電解質用グリーンシートを以下の方法で作製した。電解質の材料としてガドリニウムドープトセリア（ＧＤＣ：ＧｄＣｅＯｘ）に、バインダー樹脂としてポリビニルブチラール、および可塑剤としてジブチルフタレートを加え、２−プロパノールの有機溶剤に分散されたスラリーを作製した。このスラリーをドクターブレード法によってＰＥＴフィルム上に塗布し、１１０℃で乾燥させて分散溶剤を除去した。これにより膜厚４０μｍの電解質２用グリーンシートを形成した。
【００４５】
（グリーンシート積層体）
次いで、熱プレスして膜厚６４０μｍとした第１の金属基板用グリーンシートに対してパンチ加工を施すことにより、直径５０μmの貫通する穴２１を２０個形成した。このパンチ加工を施した第１の金属基板用グリーンシートの上に、パンチ加工を施していない１６０μｍの第１の金属基板用グリーンシートを積層させた。また、この穴が形成されていない第１の金属基板用グリーンシート上に、上述した燃料極用グリーンシート、電解質用グリーンシートをこの順に積層させてグリーンシート積層体を準備し、熱プレス機により２kN/m2，７０℃の条件でプレス処理を施し、１５００℃で１０時間加熱して焼結させ、φ１３ｍｍのハーフセルを作製した。このときのハーフセルの厚みは８００μｍであった。
【００４６】
次に、空気極ペーストを以下の方法で作製した。材料には、La0.6Sr0.4Co0.2Fe0.8O3（粒径範囲：０．１〜３μｍ、平均粒子径1μｍ）を用い、さらにバインダー樹脂としてエチルセルロース、溶剤としてエチルカルピトールを加えた後、これを混練してペーストを作製した。このペーストを上述したハーフセルの電解質上にスクリーン印刷によりパターニング形成し、１３０℃で乾燥させた後、１２００℃で１時間加熱して焼結させ、厚み約２０μｍの空気極５を形成した。こうして、固体酸化物形燃料電池１を得た。
【００４７】
（比較例１）
比較例１として、第１の金属基板以外は、実施例１と同じ方法で固体酸化物形燃料電池を作製した。なお、第１の金属基板は、まず実施例１と同じ方法で１６０μmの金属基板用グリーンシートを５枚作製した。そして、この５枚の金属基板用グリーンシートを熱プレスにより積層して８００μｍとし、図７に示すように第１の金属基板２を貫通する直径５０μｍの穴２１を２０個形成した。
【００４８】
そして、実施例１及び比較例１の電池性能を以下に示す方法で評価した。すなわち、作動温度を６００℃にして第１の金属基板２側から水素を３０ml／min（３％H2O）で供給するとともに、空気極５側から空気を３０ml／minで供給し、起電力ならびに最高出力密度を測定した。表１に示した最高出力密度の測定結果から分かるように、実施例１の固体酸化物形燃料電池１は比較例１のものよりも性能が向上していることから、第１の金属基板２の穴２１を貫通させず途中で止めることで、燃料ガスの水素が通過する際に拡散効果が得られ、電極に有効に導入できていると考えられる。
【００４９】
【表１】
0005751073.tif 000002
【符号の説明】
【００５０】
１    固体酸化物形燃料電池
２    第１の金属基板
２１    穴
３    燃料極
４    電解質
５    空気極
【図１】
0005751073.tif 000003
【図２】
0005751073.tif 000004
【図３】
0005751073.tif 000005
【図４】
0005751073.tif 000006
【図５】
0005751073.tif 000007
【図６】
0005751073.tif 000008
【図７】
0005751073.tif 000009